(57)【特許請求の範囲】
【請求項１】
片末端にヒドロシリル基もしくはハロシリル基又は反応性基を有する置換基を導入したシラシクロブタン開環重合物であって、前記反応性基が、酸素含有環状炭化水素基、α，β不飽和カルボニル基、α，β不飽和カルボニルオキシ基、シリル基により活性水素が保護されていても良いアミノ基、水酸基、メルカプト基、不飽和結合含有炭化水素基、ハロゲン原子から選ばれる基であり、１−シラブチルの繰り返し単位の数が５〜１，０００，０００である末端変性されたシラシクロブタン開環重合物。
【請求項２】
前記反応性基が、エポキシ基、オキセタニル基、アクリル基、メタクリル基、アクリルオキシ基、メタクリルオキシ基、シリル基により活性水素が保護されていても良いアミノ基、水酸基、メルカプト基、炭素数２〜１０のアルケニル基、又はハロゲン原子である請求項１記載の末端変性されたシラシクロブタン開環重合物。
【請求項３】
下記一般式（１）
【化１】
0006003856.tif 000017
（式中、Ｒ1〜Ｒ3は炭素数１〜２０の置換又は非置換の１価炭化水素基であり、Ｒ4は炭素数１〜２０の置換又は非置換の１価炭化水素基であり、互いに同一でも異なっていても良いが、Ｒ4の少なくとも１つは水素原子もしくはハロゲン原子又は１価炭化水素基の水素原子の一部又は全部が前記反応性基により置換された置換基である。また、ｎは５〜１，０００，０００の整数である。）
で表される請求項１又は２記載の末端変性されたシラシクロブタン開環重合物。
【請求項４】
前記一般式（１）中、Ｒ1及びＲ2がメチル基であり、Ｒ4のうち２つがメチル基である請求項３記載の末端変性されたシラシクロブタン開環重合物。
【請求項５】
下記一般式（８）で表される請求項３又は４記載の末端変性されたシラシクロブタン開環重合物。
【化２】
0006003856.tif 000018
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。）
【請求項６】
下記一般式（９）で表される請求項３又は４記載の末端変性されたシラシクロブタン開環重合物。
【化３】
0006003856.tif 000019
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。Ｙは反応性基である。）
【請求項７】
下記一般式（１０）で表される請求項３又は４記載の末端変性されたシラシクロブタン開環重合物。
【化４】
0006003856.tif 000020
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。Ｒ7は水素原子又はメチル基である。）
【請求項８】
下記一般式（２）
【化５】
0006003856.tif 000021
（式中、Ｒ1又はＲ2は炭素数１〜２０の置換又は非置換の１価炭化水素基である。）
で表されるシラシクロブタン化合物を、下記一般式（３）
Ｒ3Ｌｉ                （３）
（式中、Ｒ3は炭素数１〜２０の置換又は非置換の１価炭化水素基である。）
で表されるオルガノリチウム化合物の存在下で重合を行った後、下記一般式（４）
Ｒ43ＳｉＣｌ           （４）
（式中、Ｒ4は炭素数１〜２０の置換又は非置換の１価炭化水素基であり、互いに同一でも異なっていても良いが、Ｒ4の少なくとも１つは水素原子もしくはハロゲン原子又は１価炭化水素基の水素原子の一部又は全部が酸素含有環状炭化水素基、α，β不飽和カルボニル基、α，β不飽和カルボニルオキシ基、活性水素含有基、不飽和結合含有炭化水素基、ハロゲン原子から選ばれる反応性基により置換された置換基である。）
で表されるモノクロロシラン化合物と反応させることを特徴とする末端変性されたシラシクロブタン開環重合物の製造方法。
【請求項９】
下記一般式（２）
【化６】
0006003856.tif 000022
（式中、Ｒ1又はＲ2は炭素数１〜２０の置換又は非置換の１価炭化水素基である。）
で表されるシラシクロブタン化合物を、下記一般式（３）
Ｒ3Ｌｉ                （３）
（式中、Ｒ3は炭素数１〜１０の置換又は非置換の１価炭化水素基である。）
で表されるオルガノリチウム化合物の存在下で重合を行った後、下記一般式（５）
Ｒ42ＳｉＣｌＨ         （５）
（式中、Ｒ4は炭素数１〜２０の置換又は非置換の１価炭化水素基であり、互いに同一でも異なっていても良い。）
で表されるモノクロロシラン化合物と反応させて、下記一般式（６）
【化７】
0006003856.tif 000023
（式中、Ｒ1〜Ｒ4は上記と同じ。ｎは２〜１，０００，０００の整数である。）
で表される末端がヒドロシリル基で変性されたシラシクロブタン開環重合物を製造した後に、触媒存在下において、下記一般式（７）
【化８】
0006003856.tif 000024
（式中、Ｙは反応性基であり、Ｒ5はヘテロ元素を含んでも良い炭素数１〜１８の直鎖状又は分岐鎖状の２価炭化水素基又は単結合であり、Ｒ6は水素原子又は炭素数１〜１０の直鎖状又は分岐鎖状の１価炭化水素基であり、Ｒ5及びＲ6の炭素数は合わせて１８以下である。）
で表される反応性基を有するオレフィン化合物と反応させることを特徴とする末端変性されたシラシクロブタン開環重合物の製造方法。
【請求項１０】
下記一般式（８）
【化９】
0006003856.tif 000025
（式中、Ｒ1〜Ｒ3は炭素数１〜２０の置換又は非置換の１価炭化水素基であり、Ｒ4は炭素数１〜２０の置換又は非置換の１価炭化水素基であり、互いに同一でも異なっていても良い。また、ｎは２〜１，０００，０００の整数である。Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。）
で表されるシラシクロブタン開環重合物と、酸クロライド化合物を反応させることを特徴とする末端変性されたシラシクロブタン開環重合物の製造方法。
【発明の詳細な説明】
【技術分野】
【０００１】
本発明は、Ｓｉ−Ｃセラミックス前駆体、耐熱性材料、電子材料、光学材料及びその製造原料として有用である末端変性されたシラシクロブタン開環重合物及びその製造方法に関する。
【背景技術】
【０００２】
シラシクロブタン化合物は、高温下に無触媒で開環重合反応進行することが知られている（非特許文献１：V. M. Vodovin et al, Dokl.Akad.Nauk SSSR, 136,96(1961)）。また、白金触媒存在下に加熱することにより開環重合反応が進行すること、白金触媒とヒドロシラン存在下にシラシクロブタン化合物が開環反応してオリゴーマー化することが知られている（非特許文献２：D. R. Weyemberg and L. E. Nelson J. Org. Chem., 30, 2618(1965)）。
【０００３】
また、ｎ−ブチルリチウム等のオルガノリチウム化合物を重合開始剤として用いてシラシクロブタンを開環重合する方法及び得られた重合物の活性末端をクロロフェニルジメチルシランと反応させることにより、重合末端にシリル基を導入する方法が知られている（非特許文献３：山岡仁史、松本幸三、高分子加工、４５巻、４５２頁（１９９６年））。
【先行技術文献】
【非特許文献】
【０００４】
【非特許文献１】： V. M. Vodovin et al, Dokl.Akad.Nauk SSSR, 136,96(1961)
【非特許文献２】： D. R. Weyemberg and L. E. Nelson J. Org. Chem., 30, 2618(1965)
【非特許文献３】： 山岡仁史、松本幸三、高分子加工、４５巻、４５２頁（１９９６年）
【発明の概要】
【発明が解決しようとする課題】
【０００５】
しかしながら、上記非特許文献１の方法の場合には、重合物の末端に反応性基等を導入して変性することはできない。
【０００６】
また、非特許文献２の方法でも、重合物の末端に反応性基等を導入して変性することはできない。また、この方法では、反応性のヒドロシリル基を持った化合物を合成できるものの、得られる生成物はシラシクロブタンが２分子反応したオリゴーマーであり、高分子量の開環重合物は得られないという問題点がある。
【０００７】
更に、非特許文献３記載の方法では、反応がリビング重合であることを確認するために、重合物の活性末端をフェニルジメチルクロロシランと反応させて、フェニルジメチルシリル基を導入しているが、反応性基を有する置換基による変性は行われていない。また、オルガノリチウム化合物を重合開始剤として合成した重合物の活性末端は、リチウム化合物となっているため、オルガノリチウム化合物と反応するような反応性基は、反応性基も活性末端と反応してしまうために、この方法により導入することは困難であった。
【０００８】
上記のように、反応性基により末端を変性されたシラシクロブタン開環重合物は、これまでに知られていなかった。
【０００９】
本発明は、上記事情に鑑みなされたもので、シラシクロブタン開環重合物の片末端に反応性基を有する置換基を導入して変性した末端変性シラシクロブタン開環重合物及びその製造方法を提供することを目的とする。
【課題を解決するための手段】
【００１０】
本発明者らは、上記目的を達成するために鋭意検討を行った結果、後述する方法により新規な片末端変性したシラシクロブタン開環重合物が得られることを見出すと共に、この末端変性したシラシクロブタン開環重合物が、Ｓｉ−Ｃセラミックス前駆体、耐熱性材料、電子材料、光学材料及びその製造原料として使用した場合に、耐熱性の向上や光学特性を向上できることを知見し、本発明を完成するに至った。
【００１１】
従って、本発明は、以下の末端変性されたシラシクロブタン開環重合物及びその製造方法を提供する。
〔１〕
片末端にヒドロシリル基もしくはハロシリル基又は反応性基を有する置換基を導入したシラシクロブタン開環重合物であって、前記反応性基が、酸素含有環状炭化水素基、α，β不飽和カルボニル基、α，β不飽和カルボニルオキシ基、シリル基により活性水素が保護されていても良いアミノ基、水酸基、メルカプト基、不飽和結合含有炭化水素基、ハロゲン原子から選ばれる基であり、１−シラブチルの繰り返し単位の数が５〜１，０００，０００である末端変性されたシラシクロブタン開環重合物。
〔２〕
前記反応性基が、エポキシ基、オキセタニル基、アクリル基、メタクリル基、アクリルオキシ基、メタクリルオキシ基、シリル基により活性水素が保護されていても良いアミノ基、水酸基、メルカプト基、炭素数２〜１０のアルケニル基、又はハロゲン原子である〔１〕記載の末端変性されたシラシクロブタン開環重合物。
〔３〕
下記一般式（１）
【化１】
0006003856.tif 000002
（式中、Ｒ1〜Ｒ3は炭素数１〜２０の置換又は非置換の１価炭化水素基であり、Ｒ4は炭素数１〜２０の置換又は非置換の１価炭化水素基であり、互いに同一でも異なっていても良いが、Ｒ4の少なくとも１つは水素原子もしくはハロゲン原子又は１価炭化水素基の水素原子の一部又は全部が前記反応性基により置換された置換基である。また、ｎは５〜１，０００，０００の整数である。）
で表される〔１〕又は〔２〕記載の末端変性されたシラシクロブタン開環重合物。
〔４〕
前記一般式（１）中、Ｒ1及びＲ2がメチル基であり、Ｒ4のうち２つがメチル基である〔３〕記載の末端変性されたシラシクロブタン開環重合物。
〔５〕
下記一般式（８）で表される〔３〕又は〔４〕記載の末端変性されたシラシクロブタン開環重合物。
【化２】
0006003856.tif 000003
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。）
〔６〕
下記一般式（９）で表される〔３〕又は〔４〕記載の末端変性されたシラシクロブタン開環重合物。
【化３】
0006003856.tif 000004
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。Ｙは反応性基である。）
〔７〕
下記一般式（１０）で表される〔３〕又は〔４〕記載の末端変性されたシラシクロブタン開環重合物。
【化４】
0006003856.tif 000005
（式中、Ｒ1〜Ｒ3、ｎは上記と同じ。Ｒ4は炭素数１〜２０の置換又は非置換の１価炭化水素基であり、互いに同一でも異なっていても良く、Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。Ｒ7は水素原子又はメチル基である。）
〔８〕
下記一般式（２）
【化５】
0006003856.tif 000006
（式中、Ｒ1又はＲ2は炭素数１〜２０の置換又は非置換の１価炭化水素基である。）
で表されるシラシクロブタン化合物を、下記一般式（３）
Ｒ3Ｌｉ                （３）
（式中、Ｒ3は炭素数１〜２０の置換又は非置換の１価炭化水素基である。）
で表されるオルガノリチウム化合物の存在下で重合を行った後、下記一般式（４）
Ｒ43ＳｉＣｌ           （４）
（式中、Ｒ4は炭素数１〜２０の置換又は非置換の１価炭化水素基であり、互いに同一でも異なっていても良いが、Ｒ4の少なくとも１つは水素原子もしくはハロゲン原子又は１価炭化水素基の水素原子の一部又は全部が酸素含有環状炭化水素基、α，β不飽和カルボニル基、α，β不飽和カルボニルオキシ基、活性水素含有基、不飽和結合含有炭化水素基、ハロゲン原子から選ばれる反応性基により置換された置換基である。）
で表されるモノクロロシラン化合物と反応させることを特徴とする末端変性されたシラシクロブタン開環重合物の製造方法。
〔９〕
下記一般式（２）
【化６】
0006003856.tif 000007
（式中、Ｒ1又はＲ2は炭素数１〜２０の置換又は非置換の１価炭化水素基である。）
で表されるシラシクロブタン化合物を、下記一般式（３）
Ｒ3Ｌｉ                （３）
（式中、Ｒ3は炭素数１〜１０の置換又は非置換の１価炭化水素基である。）
で表されるオルガノリチウム化合物の存在下で重合を行った後、下記一般式（５）
Ｒ42ＳｉＣｌＨ         （５）
（式中、Ｒ4は炭素数１〜２０の置換又は非置換の１価炭化水素基であり、互いに同一でも異なっていても良い。）
で表されるモノクロロシラン化合物と反応させて、下記一般式（６）
【化７】
0006003856.tif 000008
（式中、Ｒ1〜Ｒ4は上記と同じ。ｎは２〜１，０００，０００の整数である。）
で表される末端がヒドロシリル基で変性されたシラシクロブタン開環重合物を製造した後に、触媒存在下において、下記一般式（７）
【化８】
0006003856.tif 000009
（式中、Ｙは反応性基であり、Ｒ5はヘテロ元素を含んでも良い炭素数１〜１８の直鎖状又は分岐鎖状の２価炭化水素基又は単結合であり、Ｒ6は水素原子又は炭素数１〜１０の直鎖状又は分岐鎖状の１価炭化水素基であり、Ｒ5及びＲ6の炭素数は合わせて１８以下である。）
で表される反応性基を有するオレフィン化合物と反応させることを特徴とする末端変性されたシラシクロブタン開環重合物の製造方法。
〔１０〕
下記一般式（８）
【化９】
0006003856.tif 000010
（式中、Ｒ1〜Ｒ3は炭素数１〜２０の置換又は非置換の１価炭化水素基であり、Ｒ4は炭素数１〜２０の置換又は非置換の１価炭化水素基であり、互いに同一でも異なっていても良い。また、ｎは２〜１，０００，０００の整数である。Ｒ5はヘテロ元素を含んでも良い炭素数１〜１８の直鎖状又は分岐鎖状の２価炭化水素基であり、Ｒ6は水素原子又は炭素数１〜１０の直鎖状又は分岐鎖状の１価炭化水素基であり、Ｒ5及びＲ6の炭素数は合わせて１８以下である。また、ＸはＯ、ＮＨ、又はＳである。）
で表されるシラシクロブタン開環重合物と、酸クロライド化合物を反応させることを特徴とする末端変性されたシラシクロブタン開環重合物の製造方法。
【発明の効果】
【００１２】
本発明により得られる片末端変性されたシラシクロブタン開環重合物は、例えば、酸素含有環状炭化水素基、α，β不飽和カルボニル基、α，β不飽和カルボニルオキシ基、不飽和結合含有炭化水素基のような重合性の反応性基を有する置換基を導入した場合には、これらの重合性基を重合させることにより得られる重合物に、シラシクロブタンの開環重合物を導入することができるため、最終的に得られる重合物の熱安定性や、光学特性等を改良することができる。
【００１３】
また、ヒドロシリル基、ハロシリル基、あるいは活性水素含有基のような反応性基を有する置換基を導入した場合には、これらの反応性を与える基と反応する置換基を有する各種重合物と反応させることにより、重合物の側鎖にシラシクロブタン開環重合物を導入することができ、重合物の熱安定性や光学特性等を改良することができる。
【図面の簡単な説明】
【００１４】
【図１】実施例１で得られた末端が３−クロロプロピルジメチルシリル基で変性された１，１−ジメチルシラシクロブタン開環重合物の1Ｈ−ＮＭＲスペクトルである。
【図２】実施例１で得られた末端が３−クロロプロピルジメチルシリル基で変性された１，１−ジメチルシラシクロブタン開環重合物のＩＲスペクトルである。
【図３】実施例２で得られた末端がヒドロジメチルシリル基で変性された１，１−ジメチルシラシクロブタン開環重合物の1Ｈ−ＮＭＲスペクトルである。
【図４】実施例２で得られた末端がヒドロジメチルシリル基で変性された１，１−ジメチルシラシクロブタン開環重合物のＩＲスペクトルである。
【図５】実施例３で得られた末端が３−グリシドキシプロピルジメチルシリル基で変性された１，１−ジメチルシラシクロブタン開環重合物の1Ｈ−ＮＭＲスペクトルである。
【図６】実施例３で得られた末端が３−グリシドキシプロピルジメチルシリル基で変性された１，１−ジメチルシラシクロブタン開環重合物のＩＲスペクトルである。
【図７】実施例４で得られた末端が２−（３，４−エポキシシクロヘキシル）エチルジメチルシリル基で変性された１，１−ジメチルシラシクロブタン開環重合物の1Ｈ−ＮＭＲスペクトルである。
【図８】実施例４で得られた末端が２−（３，４−エポキシシクロヘキシル）エチルジメチルシリル基で変性された１，１−ジメチルシラシクロブタン開環重合物のＩＲスペクトルである。
【図９】実施例５で得られた末端が３−（３−エチル−３−オキセタニルメトキシ）プロピルジメチルシリル基で変性された１，１−ジメチルシラシクロブタン開環重合物の1Ｈ−ＮＭＲスペクトルである。
【図１０】実施例５で得られた末端が３−（３−エチル−３−オキセタニルメトキシ）プロピルジメチルシリル基で変性された１，１−ジメチルシラシクロブタン開環重合物のＩＲスペクトルである。
【図１１】実施例６で得られた末端が３−トリメチルシロキプロピルジメチルシリル基で変性された１，１−ジメチルシラシクロブタン開環重合物の1Ｈ−ＮＭＲスペクトルである。
【図１２】実施例６で得られた末端が３−トリメチルシロキプロピルジメチルシリル基で変性された１，１−ジメチルシラシクロブタン開環重合物のＩＲスペクトルである。
【図１３】実施例７で得られた末端が３−ヒドロキシプロピルジメチル基で変性された１，１−ジメチルシラシクロブタン開環重合物の1Ｈ−ＮＭＲスペクトルである。
【図１４】実施例７で得られた末端が３−ヒドロキシプロピルジメチル基で変性された１，１−ジメチルシラシクロブタン開環重合物のＩＲスペクトルである。
【図１５】実施例８で得られた末端が３−メタクリルオキシプロピルジメチルシリル基で変性された１，１−ジメチルシラシクロブタン開環重合物の1Ｈ−ＮＭＲスペクトルである。
【図１６】実施例８で得られた末端が３−メタクリルオキシプロピルジメチルシリル基で変性された１，１−ジメチルシラシクロブタン開環重合物のＩＲスペクトルである。
【図１７】実施例９で得られた末端が３−［Ｎ，Ｎ−ビス（トリメチルシリル）アミノ］プロピルジメチルシリル基で変性された１，１−ジメチルシラシクロブタン開環重合物の1Ｈ−ＮＭＲスペクトルである。
【図１８】実施例９で得られた末端が３−［Ｎ，Ｎ−ビス（トリメチルシリル）アミノ］プロピルジメチルシリル基で変性された１，１−ジメチルシラシクロブタン開環重合物のＩＲスペクトルである。
【図１９】実施例１０で得られた末端が３−アミノプロピルジメチルシリル基で変性された１，１−ジメチルシラシクロブタン開環重合物の1Ｈ−ＮＭＲスペクトルである。
【図２０】実施例１０で得られた末端が３−アミノプロピルジメチルシリル基で変性された１，１−ジメチルシラシクロブタン開環重合物のＩＲスペクトルである
【図２１】実施例１１で得られた末端がビニルジメチルシリル基で変性された１，１−ジメチルシラシクロブタン開環重合物の1Ｈ−ＮＭＲスペクトルである。
【図２２】実施例１１で得られた末端がビニルジメチルシリル基で変性された１，１−ジメチルシラシクロブタン開環重合物のＩＲスペクトルである。
【発明を実施するための形態】
【００１５】
本発明の末端変性されたシラシクロブタン開環重合物は、シラシクロブタン開環重合物の片末端がヒドロシリル基もしくはハロシリル基又は反応性基を有する置換基により変性された化合物であり、１−シラブチルの繰り返し単位の数が２〜１，０００，０００、好ましくは５〜１００，０００、より好ましくは１０〜１０，０００である。
【００１６】
この場合、片末端がヒドロシリル基（ＳｉＨ基）、ハロシリル基（ＳｉＸ：Ｘは塩素、ヨウ素等のハロゲン原子）により変性された化合物、及び反応性基を有する置換基により変性された化合物において、片末端を変性するＳｉＨのＨ、ＳｉＸのＸ、及び反応性基は、いずれも反応性を有するものであり、ＳｉＨのＨ、ＳｉＸのＸは反応性基と言い得るものである。
ここで、反応性基を有する置換基における反応性基としては、例えば、エポキシ基、オキセタニル基等の酸素含有環状炭化水素基、アクリル基、メタクリル基等のα，β不飽和カルボニル基、アクリルオキシ基、メタクリルオキシ基等のα，β不飽和カルボニルオキシ基、トリアルキルシリル基等のシリル基により活性水素が保護されていても良いアミノ基、水酸基、メルカプト基等の活性水素含有基、炭素数２〜１０アルケニル基等の不飽和結合含有炭化水素基、塩素原子、臭素原子、ヨウ素原子等のハロゲン原子が挙げられる。特に、重合性を有する点で、酸素含有環状炭化水素基、α，β不飽和カルボニル基、α，β不飽和カルボニルオキシ基、不飽和結合含有炭化水素基が好ましい。
【００１７】
本発明の末端変性されたシラシクロブタン開環重合物の具体例としては、下記一般式（１）
【００１８】
【化１０】
0006003856.tif 000011
（式中、Ｒ1〜Ｒ3は炭素数１〜２０の置換又は非置換の１価炭化水素基であり、Ｒ4は炭素数１〜２０の置換又は非置換の１価炭化水素基であり、互いに同一でも異なっていても良いが、Ｒ4の少なくとも１つは水素原子もしくはハロゲン原子又は上記１価炭化水素基の水素原子の一部又は全部が前記反応性基により置換された置換基である。また、ｎは２〜１，０００，０００の整数である。）
で表される。
【００１９】
ここで、Ｒ1〜Ｒ3は炭素数１〜２０、好ましくは１〜１０の置換又は非置換の１価炭化水素基である。例えば、メチル基、エチル基、プロピル基、ブチル基、ペンチル基、ヘキシル基、へプチル基、オクチル基、デシル基、オクタデシル基等の直鎖状のアルキル基、イソプロピル基、イソブチル基、ｔｅｒｔ−ブチル基、２−エチルヘキシル基等の分岐鎖状のアルキル基、シクロペンチル基、シクロヘキシル基等の環状のアルキル基、ビニル基、プロペニル基等のアルケニル基、フェニル基、トリル基等のアリール基、ベンジル基等のアラルキル基等が挙げられる。特に、原料の入手性の点で、Ｒ1及びＲ2はメチル基、Ｒ3はｎ−ブチル基、ｓ−ブチル基、ｔｅｒｔ−ブチル基が好ましい。
【００２０】
また、これらの炭化水素基の水素原子の一部又は全部が置換されていても良く、該置換基としては、反応性を有しない置換基が挙げられ、例えば、メトキシ基、エトキシ基、（イソ）プロポキシ基等のオルガノオキシ基、シアノ基、オルガノチオ基、オルガノスルホニル基、芳香族炭化水素基、ジアルキルアミノ基、アルキルシリル基、アルコキシシリル基、ジアルキルアミノ（アルキル）シリル基等が挙げられ、これらを組み合わせて用いることができる。
【００２１】
Ｒ4は、炭素数１〜２０、好ましくは１〜１０の置換又は非置換の１価炭化水素基であり、置換又は非置換の１価炭化水素基としてはＲ1〜Ｒ3と同様の置換基が挙げられる。
【００２２】
Ｒ4のうち少なくとも１つは、前記水素原子もしくはハロゲン原子又は上記１価炭化水素基の水素原子の一部又は全部が反応性基により置換された置換基であり、反応性基としては、前記反応性基と同様の基が挙げられる。
上記１価炭化水素基の水素原子の一部又は全部が反応性基により置換された置換基としては、例えば、２−（３，４−エポキシシクロヘキシル）エチル基、３−グリシロキシプロピル基、３−（３−エチル−３−オキセタニルメトキシ）プロピル基、３−アクリルオキシプロピル基、３−メタクリルオキシプロピル基、３−［Ｎ，Ｎ−ビス（トリメチルシリル）アミノ］プロピル基、３−アミノプロピル基、３−トリメチルシロキシプロピル基、３−ヒドロキシプロピル基、３−トリメチルシリルチオプロピル基、３−メルカプトプロピル基、ビニル基、アリル基、３−ブテニル基、５−ヘキセニル基、アセチレン基、プロパルギル基、３−ブチニル基、５−ヘキシニル基、クロロメチル基、２−クロロエチル基、３−クロロプロピル基、４−クロロブチル基、６−クロロヘキシル基、ブロモメチル基、３−ブロモプロピル基、３−ヨードプロピル基等が挙げられる。
【００２３】
この場合、ＳｉＲ43において、Ｒ4の２個が上記置換又は非置換の１価炭化水素基であり、Ｒ4の１個がＳｉＲ4としてヒドロシリル基、ハロシリル基、又は上記反応性により置換された置換基がケイ素原子に結合した基であることが好ましい。
【００２４】
本発明における上記一般式（１）で表される末端変性されたシラシクロブタン開環重合物の製造方法は、例えば、下記一般式（２）
【化１１】
0006003856.tif 000012
（式中、Ｒ1又はＲ2は炭素数１〜２０の置換又は非置換の１価炭化水素基である。）
で表されるシラシクロブタン化合物を、下記一般式（３）
Ｒ3Ｌｉ                    （３）
（式中、Ｒ3は炭素数１〜２０の置換又は非置換の１価炭化水素基である。）
で表されるオルガノリチウム化合物の存在下で重合を行った後、下記一般式（４）
Ｒ43ＳｉＣｌ               （４）
（式中、Ｒ4は上記と同じ。）
で表されるモノクロロシラン化合物と反応させる方法が挙げられる。
【００２５】
上記一般式（２）におけるＲ1又はＲ2は、上述した通りである。
【００２６】
また、上記一般式（２）で表されるシラシクロブタン化合物としては、例えば、１，１−ジメチルシラシクロブタン、１，１−ジエチルシラシクロブタン、１，１−ジプロピルシラシクロブタン、１，１−ジイソプロピルシラシクロブタン、１，１−ジ−ｎ−ブチルシラシクロブタン、１−メチル−１−ビニルシラシクロブタン、１−アリル−１−メチルシラシクロブタン、１，１−ジフェニルシラシクロブタン、１−フェニル−１−メチルシラシクロブタン、１−フェニル−１−ビニルシラシクロブタン等が挙げられる。
【００２７】
上記一般式（３）におけるＲ3は、上述した通りである。上記一般式（３）で示されるオルガノリチウム化合物としては、例えば、メチルリチウム、エチルリチウム、ｎ−ブチルリチウム、ｓ−ブチルリチウム、ｔｅｒｔ−ブチルリチウム、ｎ−ヘキシルリチウム、フェニルリチウム、１−ナフチルリチウム、２−ナフチルリチウム等のリチウム化合物が挙げられる。
【００２８】
上記一般式（４）で表されるモノクロロシラン化合物としては、例えば、ジメチルクロロシラン、クロロメチルジメチルクロロシラン、３−クロロプロピルジメチルクロロシラン、４−クロロブチルジメチルクロロシラン、６−クロロジメチルクロロシラン、ブロモメチルジメチルシラン、３−ブロモプロピルジメチルクロロシラン、３−ヨードプロピルジメチルクロロシラン、３−ビス（トリメチルシリル）アミノプロピルジメチルクロロシラン、３−トリメチルシロキシプロピルジメチルクロロシラン、ジメチルビニルクロロシラン、アリルジメチルクロロシラン、３−ブテニルジメチルクロロシラン、５−ヘキセニルジメチルクロロシラン、アセチレニルジメチルクロロシラン、ジメチルプロパルギルクロロシラン、４−ブチニルジメチルクロロシラン、５−ヘキシニルジメチルクロロシラン等が挙げられる。
【００２９】
また、上記一般式（１）で表される末端変性されたシラシクロブタン開環重合物の別な製造方法として、下記一般式（２）
【化１２】
0006003856.tif 000013
（式中、Ｒ1又はＲ2は、上記と同じ。）
で表されるシラシクロブタン化合物を、下記一般式（３）
Ｒ3Ｌｉ                （３）
（式中、Ｒ3は炭素数１〜１０の置換又は非置換の１価炭化水素基である。）
で表されるオルガノリチウム化合物の存在下で重合を行った後、下記一般式（５）
Ｒ42ＳｉＣｌＨ          （５）
（式中、Ｒ4は上記と同じ。）
で表されるモノクロロシラン化合物と反応させて、下記一般式（６）
【化１３】
0006003856.tif 000014
（式中、Ｒ1〜Ｒ4は上記と同じ。ｎは上記と同じ。）
で表される末端がヒドロシリル基で変性されたシラシクロブタン開環重合物を製造した後に、触媒存在下において、下記一般式（７）
【化１４】
0006003856.tif 000015
（式中、Ｙは反応性基であり、Ｒ5はヘテロ元素を含んでも良い炭素数１〜１８の直鎖状又は分岐鎖状の２価炭化水素基又は単結合であり、Ｒ6は水素原子又は炭素数１〜１０の直鎖状又は分岐鎖状の１価炭化水素基であり、Ｒ5及びＲ6の炭素数は合わせて１８以下である。）
で表される反応性基を有するオレフィン化合物と反応させる方法が挙げられる。
【００３０】
上記一般式（５）におけるＲ4は、上述した通りである。
【００３１】
また、上記一般式（５）で表されるモノクロロシラン化合物としては、例えば、ジメチルクロロシラン、ジエチルクロロシラン、ジプロピルクロロシラン、ジフェニルクロロシラン等が挙げられる。
【００３２】
上記一般式（７）におけるＲ5は、ヘテロ元素を含んでも良い炭素数１〜１８、好ましくは１〜８の直鎖状又は分岐鎖状の２価炭化水素基又は単結合である。例えば、メチレン基、エチレン基、トリメチレン基、テトラメチレン基、ヘキサメチレン基、イソブチレン基等のアルキレン基、１，３−キシリレン、１，４−キシリレン等のアラルキレン基が挙げられる。また、酸素、窒素、硫黄等のヘテロ元素を含んでもよく、オキシアルキレン基、ポリオキシアルキレン基等の酸素原子含有基、アミノアルキレン基、ポリアミノアルキレン基等の窒素原子含有基、チオアルキレン基等の硫黄原子含有基が例示される。
【００３３】
また、Ｒ6は水素原子又は炭素数１〜１０、好ましくは１〜６の直鎖状又は分岐鎖状の１価炭化水素基である。例えば、メチル基、エチル基、プロピル基、ブチル基、ペンチル基、ヘキシル基、へプチル基、オクチル基、デシル基、オクタデシル基等の直鎖状の炭化水素基、イソプロピル基、イソブチル基、ｔｅｒｔ−ブチル基、２−エチルヘキシル基等の分岐鎖状の炭化水素基、シクロペンチル基、シクロヘキシル基等の環状のアルキル基、ビニル基、プロペニル基等のアルケニル基、フェニル基、トリル基等のアリール基、ベンジル基等のアラルキル基などが例示される。
【００３４】
Ｒ5及びＲ6の炭素数は合わせて１８以下、好ましくは０〜１０である。
【００３５】
更に、Ｙは反応性基を含有する基であり、例えば、エポキシ基、オキセタニル基等の酸素含有環状炭化水素、アクリル基、メタクリル基等のα，β不飽和カルボニル基、アクリルオキシ基、メタクリルオキシ基等のα，β不飽和カルボニルオキシ基、シリル基により活性水素が保護されていても良いアミノ基、水酸基、メルカプト基等の活性水素含有基、炭素数２〜１０のアルケニル基等の不飽和結合含有炭化水素基である。
【００３６】
また、上記一般式（７）で表される反応性基を有するオレフィン化合物としては、例えば、アリルアクリレート、アリルメタクリレート、アリルグリシジルエーテル、１，２−エポキシ−４−ビニルシクロヘキサン、３−エチル−３−アリロキシメチルオキセタン、アリルアミン、Ｎ，Ｎ−ビス（トリメチルシリル）アリルアミン、３−（４−メチルピペラジノ）プロペン、３−（４−トリメチルシリルピペラジノ）プロペン、３−トリメチルシロキシプロペン、アリルアルコール等が挙げられる。
【００３７】
上述のシラシクロブタン化合物のオルガノリチウム化合物を重合開始剤とする、開環重合反応を行う場合、オルガノリチウム化合物とシラシクロブタン化合物の配合比は、オルガノリチウム化合物１モルに対してシラシクロブタン化合物を２モル以上用いれば良く、その上限は所定の重合度になるように配合すれば、特に制限されない。得られるシラシクロブタン開環重合物の平均重合度（一般式（１）のｎの繰り返し単位）は、重合開始剤であるオルガノリチウム化合物とシラシクロブタンの配合比により変化するため、所望の重合度になるように配合比を決定できる。オルガノリチウム化合物１モルに対してシラシクロブタンの使用量は、好ましくは２〜１，０００，０００モル、特に好ましくは１０〜１００，０００モルである。
【００３８】
本発明のオルガノリチウム化合物を重合開始剤とするシラシクロブタンの開環重合反応は、無溶媒でも進行するが、除熱等の点から溶媒を用いて行うこともできる。用いられる溶媒としては、例えば、ペンタン、ヘキサン、シクロヘキサン、ヘプタン、オクタン、イソオクタン、トルエン、キシレン、メシチレン等の炭化水素系溶媒、ジエチルエーテル、ｔｅｒｔ−ブチルメチルエーテル、テトラヒドロフラン、ジオキサン等のエーテル系溶媒等が挙げられる。また、これらの溶媒は単独で使用しても良く、あるいは２種類以上を混合して使用しても良い。反応性、溶解性等の点から、炭化水素系溶媒とエーテル系溶媒を混合して用いることが好ましく、特に、ヘキサンとテトラヒドロフランの混合溶媒を用いることが好ましい。
【００３９】
上記反応の反応温度は特に限定されないが、常圧又は加圧下で、−７８〜１００℃、好ましくは−５０〜４０℃である。なお、反応時間は、通常５分〜１０時間、好ましくは１〜３時間である。また、反応雰囲気としては特に限定されないが、安全上、窒素、アルゴン、ヘリウム等の不活性ガスが好ましい。
【００４０】
本発明の開環重合反応後の上記一般式（４）及び（５）で表されるモノクロロシラン化合物との反応における配合比は特に限定されないが、反応性、生産性の点から、オルガノリチウム化合物１モルに対して、モノクロロシラン化合物を０．８〜２．０モル、特に１．０〜１．５モル用いることが好ましい。
【００４１】
上記反応の反応温度は、特に限定されないが、０〜１００℃、特に好ましくは０〜５０℃である。
また、上記一般式（６）で表される末端がヒドロシリル基で変性されたシラシクロブタン開環重合物と、上記一般式（７）で表される反応性基を有するオレフィン化合物との反応（以下、「付加反応」という。）は、末端がヒドロシリル基で変性されたシラシクロブタン開環重合物のＳｉ−Ｈ１モルに対して、オレフィン化合物を好ましくは０．５〜４．０モル、より好ましくは０．８〜２．０モル用いる。
【００４２】
本発明の付加反応に用いる触媒としては、白金含有触媒を用いることが好ましく、白金化合物含有触媒としては、例えば、塩化白金酸、塩化白金酸のアルコール溶液、白金−１，３−ジビニル−１，１，３，３−テトラメチルジシロキサン錯体のトルエン又はキシレン溶液、テトラキストリフェニルホスフィン白金、ジクロロビストリフェニルホスフィン白金、ジクロロビスアセトニトリル白金、ジクロロビスベンゾニトリル白金、ジクロロシクロオクタジエン白金、ビス（アセチルアセトナト）白金、白金−炭素、白金−アルミナ、白金−シリカ等の担持触媒等が挙げられる。選択性の点から、塩化白金酸のアルコール溶液、白金−１，３−ジビニル−１，１，３，３−テトラメチルジシロキサン錯体のトルエン又はキシレン溶液が好ましい。
【００４３】
本発明の付加反応に用いる白金化合物含有触媒の使用量は特に限定されないが、反応性、生産性の点から、一般式（７）で示される反応性基を有するオレフィン化合物に対して好ましくは０．０００００１〜０．０１モル、更に好ましくは０．０００００５〜０．００５モル、特に好ましくは０．００００１〜０．００１モルである。白金含有触媒の使用量が０．０００００１モル未満だと触媒の効果が十分に発現しない可能性があり、０．０１モルを超えると触媒量に見合うだけの反応促進効果が見られない可能性がある。
【００４４】
本発明の付加反応は無溶媒でも進行するが、溶媒を用いることもできる。上記一般式（６）で示される末端がヒドロシリル基で変性されたシラシクロブタン開環重合物は、常温で高粘性の液体又は蝋状の固形物であることから、溶媒を用いて反応を行うことが好ましい。用いられる溶媒としては、例えば、ペンタン、ヘキサン、シクロヘキサン、ヘプタン、オクタン、イソオクタン、ベンゼン、トルエン、キシレン、メシチレン等の炭化水素系溶媒、ジエチルエーテル、テトラヒドロフラン、ジオキサン等のエーテル系溶媒、アセトニトリル等の非プロトン性極性溶媒、ジクロロメタン、クロロホルム等の塩素化炭化水素系溶媒などが挙げられる。また、これらの溶媒は単独で使用してもよく、あるいは２種以上を混合して使用してもよい。
【００４５】
本発明の付加反応の反応温度は特に限定されないが、常圧又は加圧下で０〜２００℃、好ましくは１０〜１２０℃である。なお、反応時間は、通常１〜１００時間、好ましくは１〜２０時間である。また、反応雰囲気としては、特に限定されないが、安全上、窒素、アルゴン、ヘリウム等の不活性ガスが好ましい。
【００４６】
更に、上記一般式（１）で表される末端変性されたシラシクロブタン開環重合物の別な製造方法として、下記一般式（８）
【化１５】
0006003856.tif 000016
（式中、Ｒ1〜Ｒ6、ｎは上記と同じ。Ｘは、Ｏ、ＮＨ又はＳである。）
で表されるシラシクロブタン開環重合物を、酸クロライド化合物と反応させる方法が挙げられる。
【００４７】
上記一般式（８）で示される化合物としては、例えば、シラシクロブタン開環重合物の末端が、ヒドロキシプロピルジメチルシリル基、アミノプロピルジメチルシリル基、チオプロピルジメチルシリル基等の活性水素含有基で変性された化合物等を挙げることができる。また、酸クロライド化合物としては、例えば、アクリル酸クロライド、メタクリル酸クロライド等が挙げられる。
【００４８】
上記一般式（８）で示される末端が活性水素を有する基で変性された化合物と、酸クロライド化合物の反応の配合比は、特に制限されないが、末端が活性水素を有する基で変性された化合物、酸クロライド化合物を０．８〜２．０モル、特に１．０〜１．５モル用いることが好ましい。
【００４９】
また、上記反応は、塩基化合物存在下に反応を行い、副生する塩化水素と反応させて除去しながら反応を行うことが好ましい。
【００５０】
用いられる塩基化合物としては、例えば、トリエチルアミン、トリブチルアミン、トリオクチルアミン、ピリジン等が挙げられる。塩基の使用量は、酸クロライド化合物に対して好ましくは０．８〜２．０モル、更に好ましくは１．１〜１．５モルである。反応温度は特に限定されないが、常圧又は加圧下で０〜１５０℃、好ましくは１０〜１００℃である。
【００５１】
本発明の製造方法により末端変性されたシラシクロブタン開環重合物は、副生する塩化リチウム等を除去した後に、常圧又は減圧下に溶媒を留去して精製することができる。また、副生する塩化リチウム等を除去した後に、アルコール溶媒中に反応液を添加して、アルコールに溶解しない液状又は固体状の成分を分離して精製することもできる。アルコールとしては、例えば、メタノール、エタノール等を挙げることができる。アルコールの使用量は、反応に用いた溶媒量に対して、好ましくは２〜２０倍、特に好ましくは３〜１０倍の容量のアルコールを用いることが好ましい。
【実施例】
【００５２】
以下、実施例及び比較例により本発明を具体的に説明するが、本発明は下記の実施例に限定されるものではない。
【００５３】
［実施例１］
２００ｍｌの４つ口ガラスフラスコに還流冷却器、温度計及び撹拌機を取り付け、内部を窒素置換した。このフラスコに、１．５８Ｍ／ｍｏｌのｎ−ブチルリチウム／ｎ−ヘキサン溶液６．３ｍｌ（０．０１ｍｏｌ）と、ｎ−ヘキサン１００ｍｌ、テトラヒドロフラン（ＴＨＦ）２０ｍｌを仕込み、氷水浴により冷却した。１，１−ジメチルシラシクロブタン２０．０ｇ（０．２ｍｏｌ）を、内温を３〜３０℃に温調しながら１５分間掛けて滴下した。そのままの温度で１時間熟成した後、３−クロロプロピルジメチルクロロシラン２．１ｇ（０．０１２ｍｏｌ）を添加して、３〜３０℃で１時間撹拌した。副生した塩化リチウムを除去した反応液を、メタノール１Ｌ中に撹拌下に添加し、そのまま１時間撹拌した後静置した。白色の液状沈殿物が得られた。分液によりメタノール層を除去した後、減圧下に低沸点成分を除去することにより、一般式（１）の繰り返し単位ｎに対応するＭｎ＝３，８６５、Ｍｗ＝４，９０３の重合物が２０．１ｇ得られた。
1Ｈ−ＮＭＲスペクトル（重クロロホルム）
図１にスペクトルチャートを示す。
ＩＲスペクトル
図２にチャートを示す。
以上の結果より、得られた化合物は１，１−ジメチルシラシクロブタン開環重合物の末端が、３−クロロプロピルジメチルシリル基により変性された化合物であることが確認された。
【００５４】
［実施例２］
３−クロロプロピルジメチルクロロシランの代わりに、ジメチルクロロシラン１．１４ｇ（０．０１２ｍｏｌ）を用いた以外は、実施例１と同様に反応を行い、Ｍｎ＝３，９７０、Ｍｗ＝５，１６６の重合物が２０．０ｇ得られた。
1Ｈ−ＮＭＲスペクトル（重クロロホルム）
図３にスペクトルチャートを示す。
ＩＲスペクトル
図４にチャートを示す。
以上の結果より、得られた化合物は１，１−ジメチルシラシクロブタン開環重合物の末端が、ヒドロジメチルシリル基により変性された化合物であることが確認された。
【００５５】
［実施例３］
１００ｍｌの４つ口ガラスフラスコに還流冷却器、温度計及び撹拌機を取り付け、内部を窒素置換した。このフラスコに、実施例２で得られた、末端がヒドロジメチルシリル基により変性された１，１−ジメチルシラシクロブタン開環重合物５．０ｇとアリルグリシジルエーテル０．５７ｇ（０．００５ｍｏｌ）、トルエン２０ｍｌを仕込み、白金−１，３−ジビニル−１，１，３，３−テトラメチルジシロキサン錯体の３質量％キシレン溶液３．３ｍｇを添加して、６０℃に昇温して、３時間撹拌した。得られた反応液を室温まで冷却した後、メタノール１００ｍｌ中に添加し、１時間撹拌した後静置した。白色の液状沈殿物が得られ、分液によりメタノールを除去した後、減圧下に低沸点成分を除去することにより、Ｍｎ＝３，９５０、Ｍｗ＝５．１７７の重合物が４．８ｇ得られた。
1Ｈ−ＮＭＲスペクトル（重クロロホルム）
図５にスペクトルチャートを示す。
ＩＲスペクトル
図６にチャートを示す。
以上の結果より、得られた化合物は、１，１−ジメチルシラシクロブタン開環重合物の末端が、３−グリシドキシプロピルジメチルシリル基により変性された化合物であることが確認された。
【００５６】
［実施例４］
アリルグリシジルエーテルの代わりに、１，２−エポキシ−４−ビニルシクロヘキサン０．６２ｇ（０．００５ｍｏｌ）を用いた以外は実施例３と同様に反応を行い、Ｍｎ＝４，７６８、Ｍｗ＝６，７１６の重合物が４．９ｇ得られた。
1Ｈ−ＮＭＲスペクトル（重クロロホルム）
図７にスペクトルチャートを示す。
ＩＲスペクトル
図８にチャートを示す。
以上の結果より、得られた化合物は、１，１−ジメチルシラシクロブタン開環重合物の末端が、２−（３，４−エポキシシクロヘキシル）エチルジメチルシリル基により変性された化合物であることが確認された。
【００５７】
［実施例５］
アリルグリシジルエーテルの代わりに、３−エチル−３−アリロキシメチルオキセタン０．７８ｇ（０．００５ｍｏｌ）を用いた以外は実施例３と同様に反応を行い、Ｍｎ＝４，０５９、Ｍｗ＝５，２８２の重合物が４．９ｇ得られた。
1Ｈ−ＮＭＲスペクトル（重クロロホルム）
図９にスペクトルチャートを示す。
ＩＲスペクトル
図１０にチャートを示す。
以上の結果より、得られた化合物は、１，１−ジメチルシラシクロブタン開環重合物の末端が、３−（３−エチル−３−オキセタニルメトキシ）プロピルジメチルシリル基により変性された化合物であることが確認された。
【００５８】
［実施例６］
アリルグリシジルエーテルの代わりに、３−トリメチルシロキシプロペン０．６５ｇ（０．００５ｍｏｌ）を用いた以外は実施例３と同様に反応を行い、Ｍｎ＝４，８３８、Ｍｗ＝６，６３６の重合物が４．８ｇ得られた。
1Ｈ−ＮＭＲスペクトル（重クロロホルム）
図９にスペクトルチャートを示す。
ＩＲスペクトル
図１０にチャートを示す。
以上の結果より、得られた化合物は、１，１−ジメチルシラシクロブタン開環重合物の末端が、３−トリメチルシロキシプロピルジメチルシリル基により変性された化合物であることが確認された。
【００５９】
［実施例７］
１００ｍｌの４つ口ガラスフラスコに還流冷却器、温度計及び撹拌機を取り付け、内部を窒素置換した。このフラスコに、実施例６で得られた末端が３−トリメチルシロキシプロピルジメチルシリル基により変性された化合物３．０ｇと、ＴＨＦ１０ｍｌ、メタノール１ｍｌを仕込み、メタンスルホン酸２０ｍｇを添加して、室温で２時間撹拌した。得られた反応液に、トルエン２０ｍｌと水２０ｍｌを添加して０．５時間撹拌した後、分液により水層を除去した。有機層を、減圧下に溶媒等の低沸点成分を除去し、２．９ｇの粘重な液体を得た。
1Ｈ−ＮＭＲスペクトル（重クロロホルム）
図１３にスペクトルチャートを示す。
ＩＲスペクトル
図１４にチャートを示す。
以上の結果より、得られた化合物は、１，１−ジメチルシラシクロブタン開環重合物の末端が、３−ヒドロキシプロピルジメチルシリル基により変性された化合物であることが確認された。
【００６０】
［実施例８］
１００ｍｌの４つ口ガラスフラスコに還流冷却器、温度計及び撹拌機を取り付け、内部を窒素置換した。このフラスコに、実施例７で得られた末端が３−ヒドロキシプロピルジメチルシリル基により変性された化合物２．５ｇと、トルエン１０ｍｌ、トリエチルアミン０．３２ｇ、２，６−ジ−ｔｅｒｔ−ブチル−４−メチルフェノール１０ｍｇを仕込み、メタクリル酸クロリド０．２６ｇ（０．００２５ｍｏｌ）を添加し、室温で１時間撹拌した。得られた反応液に、トルエン１０ｍｌと水２０ｍｌを添加して０．５時間撹拌した後、分液により水層を除去した。有機層を、減圧下に溶媒等の低沸点成分を除去し、２．４ｇの粘重な液体を得た。
1Ｈ−ＮＭＲスペクトル（重クロロホルム）
図１５にスペクトルチャートを示す。
ＩＲスペクトル
図１６にチャートを示す。
以上の結果より、得られた化合物は、１，１−ジメチルシラシクロブタン開環重合物の末端が、３−メタクリルオキシプロピルジメチルシリル基により変性された化合物であることが確認された。
【００６１】
［実施例９］
アリルグリシジルエーテルの代わりに、Ｎ，Ｎ−ビス（トリメチルシリル）アリルアミン１．０ｇ（０．００５ｍｏｌ）を用いた以外は実施例３と同様に反応を行い、Ｍｎ＝４，９７７、Ｍｗ＝６，８１２の重合物が５．１ｇ得られた。
1Ｈ−ＮＭＲスペクトル（重クロロホルム）
図１７にスペクトルチャートを示す。
ＩＲスペクトル
図１８にチャートを示す。
以上の結果より、得られた化合物は、１，１−ジメチルシラシクロブタン開環重合物の末端が、３−［Ｎ，Ｎ−ビス（トリメチルシリル）アミノ］プロピルジメチルシリル基により変性された化合物であることが確認された。
【００６２】
［実施例１０］
１００ｍｌの４つ口ガラスフラスコに還流冷却器、温度計及び撹拌機を取り付け、内部を窒素置換した。このフラスコに、実施例９で得られた末端が３−［Ｎ，Ｎ−ビス（トリメチルシリル）アミノ］プロピルジメチルシリル基により変性された化合物３．０ｇと、ＴＨＦ１０ｍｌ、メタノール１ｍｌを仕込み、メタンスルホン酸２０ｍｇを添加して、室温で２時間撹拌した。得られた反応液に、トルエン２０ｍｌと水２０ｍｌを添加して０．５時間撹拌した後、分液により水層を除去した。有機層を、減圧下に溶媒等の低沸点成分を除去し、２．８ｇの粘重な液体を得た。
1Ｈ−ＮＭＲスペクトル（重クロロホルム）
図１９にスペクトルチャートを示す。
ＩＲスペクトル
図２０にチャートを示す。
以上の結果より、得られた化合物は、１，１−ジメチルシラシクロブタン開環重合物の末端が、３−アミノプロピルジメチルシリル基により変性された化合物であることが確認された。
【００６３】
［実施例１１］
３−クロロプロピルジメチルクロロシランの代わりに、ビニルジメチルクロロシラン１．４５ｇ（０．０１２ｍｏｌ）を用いた以外は、実施例１と同様に反応を行い、Ｍｎ＝４，８９５、Ｍｗ＝６，７９４の重合物が２０．１ｇ得られた。
1Ｈ−ＮＭＲスペクトル（重クロロホルム）
図２１にスペクトルチャートを示す。
ＩＲスペクトル
図２２にチャートを示す。
以上の結果より、得られた化合物は１，１−ジメチルシラシクロブタン開環重合物の末端が、ビニルジメチルシリル基により変性された化合物であることが確認された。
【図１】
0006003856.tif 000026
【図２】
0006003856.tif 000027
【図３】
0006003856.tif 000028
【図４】
0006003856.tif 000029
【図５】
0006003856.tif 000030
【図６】
0006003856.tif 000031
【図７】
0006003856.tif 000032
【図８】
0006003856.tif 000033
【図９】
0006003856.tif 000034
【図１０】
0006003856.tif 000035
【図１１】
0006003856.tif 000036
【図１２】
0006003856.tif 000037
【図１３】
0006003856.tif 000038
【図１４】
0006003856.tif 000039
【図１５】
0006003856.tif 000040
【図１６】
0006003856.tif 000041
【図１７】
0006003856.tif 000042
【図１８】
0006003856.tif 000043
【図１９】
0006003856.tif 000044
【図２０】
0006003856.tif 000045
【図２１】
0006003856.tif 000046
【図２２】
0006003856.tif 000047